"カーボンブラック、エチレン性二重結合を有する化合物および光重合開始剤を含有する活性エネルギー線硬化型墨インキにおいて、カーボンブラックが、1次平均粒子径30~70nmよう素吸着量40~90m2/gおよびジブチルフタレートDBP吸油量80cm3/100g以下であることを特徴とする活性エネルギー線硬化型墨インキ。光重合開始剤が、α-ジメチルアミノアルキルフェノン化合物、α-モルフォリノアルキルフェノン化合物、およびチオキサントン化合物であることを特徴とする請求項1に記載の活性エネルギー線硬化型墨インキ。α-ジメチルアミノアルキルフェノン化合物が、2-ベンジル-2-ジメチルアミノ-1-4-モルフォリン-4-イル-フェニル-ブタン-1-オンおよび/または2-ジメチルアミノ-2-4-メチル-ベンジル-1-4-モルフォリン-4-イル-フェニル-ブタン-1-オンであることを特徴とする請求項1または2に記載の活性エネルギー線硬化型墨インキ。α-モルフォリノアルキルフェノン化合物が、2-メチル-1-[4-メチルチオフェニル]-2-モルフォリノプロパン-1-オンであることを特徴とする請求項1~3いずれかに記載の活性エネルギー線硬化型墨インキ。チオキサントン化合物が、2,4-ジエチルチオキサントン、2,4-ジメチルチオキサントン、2,4-ジクロロチオキサントン、1-クロロ-4-プロピルチオキサントン、2-クロロチオキサントンおよび2-イソプロピルチオキサントンから選ばれる1種類以上であることを特徴とする請求項1~4いずれかに記載の活性エネルギー線硬化型墨インキ。さらに、第三級アミン化合物を含有することを特徴とする請求項1~5いずれかに記載の活性エネルギー線硬化型墨インキ。第三級アミン化合物が、芳香族第三級アミン化合物であることを特徴とする請求項6に記載の活性エネルギー線硬化型墨インキ。請求項1~7いずれかに記載の活性エネルギー線硬化型墨インキを用いて印刷して、活性エネルギー線で硬化させてなることを特徴とする印刷物の製造方法。請求項8に記載の印刷物の製造方法で得られた印刷物。本発明者等は、活性エネルギー線による硬化性を有し、200~420nmの紫外線を発生するメタルハライドランプあるいは高圧水銀ランプ等の活性エネルギー線による硬化に適する活性エネルギー線硬化型墨インキを提供することを目的とする。本発明者等は鋭意研究した結果、カーボンブラック、エチレン性二重結合を有する化合物、光重合開始剤および第三級アミン化合物を含有する活性エネルギー線硬化型墨インキにおいて、特定のカーボンブラックを使用し、光重合開始剤が、α-ジメチルアミノアルキルフェノン化合物、α-モルフォリノアルキルフェノン化合物およびチオキサントン化合物である場合には、波長200~420nmの紫外線により、優れた光重合成性を有し、かつ内部硬化性にも優れる活性エネルギー線硬化型墨インキが得られ、当該インキを用いることにより、墨インキ印刷部分においても優れた硬化性を有することを見出し、本発明を完成した。すなわち、本発明は、カーボンブラック、エチレン性二重結合を有する化合物および光重合開始剤を含有する活性エネルギー線硬化型墨インキにおいて、カーボンブラックが、1次平均粒子径30~70nmよう素吸着量40~90m2/gおよびジブチルフタレートDBP吸油量80cm3/100g以下であることを特徴とする活性エネルギー線硬化型墨インキに関するものである。また、本発明は、光重合開始剤が、α-ジメチルアミノアルキルフェノン化合物、α-モルフォリノアルキルフェノン化合物、およびチオキサントン化合物であることを特徴とする上記の活性エネルギー線硬化型墨インキに関するものである。さらに、本発明は、α-ジメチルアミノアルキルフェノン化合物が、2-ベンジル-2-ジメチルアミノ-1-4-モルフォリン-4-イル-フェニル-ブタン-1-オンおよび/または2-ジメチルアミノ-2-4-メチル-ベンジル-1-4-モルフォリン-4-イル-フェニル-ブタン-1-オンであることを特徴とする上記の活性エネルギー線硬化型墨インキに関するものである。また、本発明は、チオキサントン化合物が、2,4-ジエチルチオキサントン、2,4-ジメチルチオキサントン、2,4-ジクロロチオキサントン、1-クロロ-4-プロピルチオキサントン、2-クロロチオキサントンおよび2-イソプロピルチオキサントンから選ばれる1種類以上であることを特徴とする上記の活性エネルギー線硬化型墨インキに関するものである。さらに、本発明は、さらに、第三級アミン化合物を含有することを特徴とする上記の活性エネルギー線硬化型墨インキに関するものである。また、本発明は、第三級アミン化合物が、芳香族第三級アミン化合物であることを特徴とする上記の活性エネルギー線硬化型墨インキに関するものである。さらに、本発明は、上記の活性エネルギー線硬化型墨インキを用いて印刷して、活性エネルギー線で硬化させてなることを特徴とする印刷物の製造方法に関するものである。また、本発明は、上記の印刷物の製造方法で得られた印刷物に関するものである。本発明は、活性エネルギー線による硬化性を有し、200~420nmの紫外線を発生するメタルハライドランプあるいは高圧水銀ランプ等の紫外線照射に対し、優れた硬化特性を有する墨インキを得ることができ、また得られたインキはオフセットインキ、凸版印刷用インキ、凹版印刷用インキ、孔版印刷用インキなど、従来の公知の種々の印刷方式のインキとして利用することができる。本発明の活性エネルギー線硬化型墨インキは、200~420nmの紫外線を発生するメタルハライドランプあるいは高圧水銀ランプ等の紫外線照射に対し、効率的な硬化性を得られるよう設計されている。なお、本発明における活性エネルギー線とは、硬化反応の出発物質が基底状態から遷移状態に励起するのに必要なエネルギーのことを表し、本発明における活性エネルギー線とは、紫外線や電子線をさす。本発明に使用されるカーボンブラックとしては、チャンネルブラック、ファーネスブラック、サーマルブラック、ランプブラック等公知のカーボンブラックを用いることができる。本発明に係わるカーボンブラックにおいて必要な物性は、第一に、平均一次粒子径走査型電子顕微鏡SEMで撮影した5万倍に拡大した写真から、全粒子の任意の100個の粒子の粒子径を測定し、その平均値とした。が、30~70nmの範囲にあることが必要である。さらに好ましくは、40~70nm、より好ましくは40~60nmであることが必要である。平均一次粒子径が30nmより小さいと200~420nmの紫外線の吸収が大きく印刷後の硬化不良が起こる可能性がある。また、平均一次粒子径が70nmより大きいと黒色度が低下し墨インキに必要な濃度が得られない。本発明に係わるカーボンブラックにおいて必要な物性は、第二によう素吸着量本発明においては、ASTMD-1510に準拠して測定する。が40~90m2/gの範囲にあることが必要である。さらに好ましくは、40~80m2/g、より好ましくは50~70m2/gであることが必要である。このよう素吸着量は上述の通り、一次粒子径とほぼ反比例の関係にあり、数値が小さいと粒子径は大きくなり、さらにはアグリゲート径が大きくなること示している。アグリゲート径が大きいほど、すなわち、よう素吸着量が小さいほど、よう素吸着量が40m2/gより小さくなるとアグリゲート径が大きすぎるため黒色度が低下する。また、よう素吸着量が90m2/gより大きくなるとアグリゲート径が小さくなるため、印刷後の硬化不良が起こる。本発明に係わるカーボンブラックにおいて必要な物性は、第三にDBP吸油量本発明においては、ASTMD-2414に準拠して測定する。が80cm3/100g以下の範囲にあることが必要である。さらに好ましくは、70cm3/100g以下、より好ましくは40~70cm3/100gであることが必要である。DBP吸油量が80cm3/100gより大きいとインキの流動性が低下し、良好な分散性が得られない。本発明に係わるカーボンブラックの配合量としては、本発明の活性エネルギー線硬化型インキ全量に対して、5~30重量が良く、10~25重量が好ましく、15~25重量がより好ましい。活性エネルギー線硬化型墨インキの光硬化方法には、一般的にメタルハライドランプあるいは高圧水銀ランプのような紫外線を発光する光源が用いられている。メタルハライドランプあるいは高圧水銀ランプのような紫外線を発光する光源は、発光波長の幅が広いため、使用する光重合開始剤も、効率的に紫外領域の200~420nmの範囲に広範に渡って選択される必要がある。本発明において、光重合開始剤として使用されるα-ジメチルアミノアルキルフェノン化合物およびα-モルフォリノアルキルフェノン化合物は、光開裂型開始剤である。α-ジメチルアミノアルキルフェノン化合物としては、2-ベンジル-2-ジメチルアミノ-1-4-モルフォリン-4-イル-フェニル-ブタン-1-オンまたは2-ジメチルアミノ-2-4-メチル-ベンジル-1-4-モルフォリン-4-イル-フェニル-ブタン-1-オン等が挙げられ、これらは単独あるいは併用されてもよい。また、α-モルフォリノアルキルフェノン化合物としては、2-メチル-1-[4-メチルチオフェニル]-2-モルフォリノプロパン-1-オン等が挙げられる。本発明において、光重合開始剤として使用されるチオキサントン化合物は、水素引き抜き型重合開始剤である。チオキサントン化合物としては、2,4-ジエチルチオキサントン、2,4-ジメチルチオキサントン、2,4-ジイソプロピルチオキサントン、2-イソプロピルチオキサントン、4-ジイソプロピルチオキサントン、2-イソプロピルチオキサントン、4-イソプロピルチオキサントン、2,4ジクロロチオキサントン、2-クロロチオキサントン、1-クロロ-4-プロポキシチオキサントン、2-ヒドロキシ-3-3,4-ジメチル-9-オキソ-9Hチオキサントン-2-イロキシ-N,N,N-トリメチル-1-プロパンアミン塩酸塩などが挙げられ、好ましくは、2,4-ジエチルチオキサントン、2,4-ジメチルチオキサントン、2,4ジクロロチオキサントン、1-クロロ-4-プロポキシチオキサントン、2-クロロチオキサントン、2-イソプロピルチオキサントンが良く、これらのチオキサントン化合物は単独で使用しても良いし、2種類以上を併用してもよい。本発明において、第三級アミン化合物は、例えば、N,N-ジメチルアニリン、N,N-ジエチルアニリン、N,N-ジメチル-p-トルイジン、4-ジメチルアミノ安息香酸エチル、N,N-ジヒドロキシエチルアニリン、トリエチルアミンおよびN,N-ジメチルヘキシルアミン等が挙げられる。第三級アミン化合物は、単独で使用しても良いし、2種類以上を併用してもよい。特に、上記の中でも、芳香族基に直接Nが置換した化合物である芳香族第三級アミンが好ましく、4-ジメチルアミノ安息香酸エチル、4-ジメチルアミノ安息香酸イソアミルが好ましい。上記のように、本発明においては、光重合開始剤として、α-ジメチルアミノアルキルフェノン化合物およびα-モルフォリノアルキルフェノン化合物からなる光開裂型光重合開始剤ならびにチオキサントン化合物からなる水素引き抜き型重合開始剤を組み合わせて用いることにより、吸収幅は紫外領域の200~420nmの広範囲に渡って各光重合開始剤がカバーするため、紫外線照射光源として200~420nmの紫外線を発生する高圧水銀ランプ、メタルハライドランプによる紫外線照射に対し、硬化特性を初めとして優れた印刷特性を有する活性エネルギー線硬化型インキを得ることができるものである。本発明における活性エネルギー線硬化型墨インキのすなわち、α-ジメチルアミノアルキルフェノン化合物、α-モルフォリノアルキルフェノン化合物、チオキサントン化合物および第三級アミン化合物以外の成分は、本発明の効果を損なわず、ラジカル重合性インキ組成物に配合される成分であれば特に限定されないが、その他の光重合開始剤、顔料、樹脂、エチレン性二重結合を有する化合物例えばメタアクリル基含有化合物および添加剤が挙げられる。α-ジメチルアミノアルキルフェノン化合物、α-モルフォリノアルキルフェノン化合物、チオキサントン化合物および第三級アミン化合物以外の開始剤として、ベンゾフェノン、4-メチル-ベンゾフェノン、2,4,6-トリメチルベンゾフェノン、2,3,4-トリメチルベンゾフェノン、4-フェニルベンゾフェノン、3,3‘-ジメチル-4-メトキシベンゾフェノン、4-1,3-アクリロイル-1,4,7,10,13-ペンタオキソトリデシルベンゾフェノン、メチル-o-ベンゾイルベンゾエート、4-メチルフェニルチオフェニルフェニルメタノン、4-ベンゾイルベンジル塩化トリメチルアンモニウム、2-ヒドロキシ-2-メチル-1-フェニルプロパン-1-オン、1-4-イソプロピルフェニル2-ヒドロキシ-2-メチル-1-フェニルプロパン-1-オン、1-ヒドロキシ-シクロヘキシル-フェニルケトン、2-ヒドロキシ-2-メチル-1-スチリルプロパン-1-オン重合物、ジエトキシアセトフェノン、ジブトキシアセトフェノン、ベンゾインメチルエーテル、ベンゾインエチルエーテル、ベンゾインイソプロピルエーテル、ベンゾインイソブチルエーテル、ベンゾインノルマルブチルエーテル、4,4 ́-ビス-ジメチルアミノベンゾフェノン、4,4 ́-ビス-ジエチルアミノベンゾフェノン等の4,4’-ジアルキルアミノベンゾフェノン類、4-ベンゾイル-4’-メチルジフェニルスルフィドなどが挙げられ、これらを併用してもよい。本発明において使用される樹脂は、熱硬化性または熱可塑性樹脂であり、重量平均分子量としては、1000~1000000がよく、10000~100000がより好ましい。樹脂の例としては、ポリエステル、ポリ塩化ビニル、ポリメタアクリル酸エステル、エポキシ樹脂、ポリウレタン樹脂、石油系樹脂、セルロース誘導体例えば、エチルセルロース、酢酸セルロース、ニトロセルロース、塩化ビニル酢酸ビニル共重合体、ポリアマイド樹脂、ポリビニルアセタール樹脂、ジアリルフタレート樹脂、ポリアマイド樹脂、ポリビニルアセタール樹脂、ブタジエン-アクリルニトリル共重合体のような合成ゴム等が挙げられる。これらの樹脂は、その中の1種または2種以上を用いることができる。さらに、本発明において使用される樹脂は、活性エネルギー線硬化型墨インキに含有されるエチレン性二重結合を有する化合物、特に分子量が100~6000であるモノマーあるいはオリゴマーへの溶解性のある樹脂が好ましい。樹脂の溶解性とは、使用する樹脂およびジペンタエリスリトールヘキサアクリレートを各々50g仕込み、100°Cで熱溶解させた後、25°Cに一日放置後、樹脂の析出あるいは濁り等が新たに生じないことを言う。顔料としては、無機顔料および有機顔料を示すことができる。無機顔料としては黄鉛、亜鉛黄、紺青、硫酸バリウム、カドミウムレッド、酸化チタン、亜鉛華、弁柄、アルミナホワイト、炭酸カルシウム、群青、グラファイト、アルミニウム粉、ベンガラ、カーボンブラックなどが、有機顔料としては、β-ナフトール系、β-オキシナフトエ酸系、β-オキシナフトエ酸系アニリド系、アセト酢酸アニリド系、ピラゾロン系などの溶性アゾ顔料、β-ナフトール系、β-オキシナフトエ酸系アニリド系、アセト酢酸アニリド系モノアゾ、アセト酢酸アニリド系ジスアゾ、ピラゾロン系などの不溶性アゾ顔料、銅フタロシアニンブルー、ハロゲン化塩素または臭素化銅フタロシアニンブルー、スルホン化銅フタロシアニンブルー、金属フリーフタロシアニンなどのフタロシアニン系顔料、キナクリドン系、ジオキサジン系、スレン系ピラントロン、アントアントロン、インダントロン、アントラピリミジン、フラバントロン、チオインジゴ系、アントラキノン系、ペリノン系、ペリレン系など、イソインドリノン系、金属錯体系、キノフタロン系などの多環式顔料および複素環式顔料などの公知公用の各種顔料が使用可能である。アクリル基含有化合物としては、単官能モノマーとして、例えば、メチルメタアクリレート、エチルメタアクリレート、ブチルメタアクリレート、ヘキシルメタアクリレート、オクチルメタアクリレート、ドデシルメタアクリレート、ステアリルメタアクリレートなどのカーボン数が1~18のアルキルメタアクリレートがあり、さらにベンジルメタアクリレート、ブチルフェノール、オクチルフェノールまたはノニルフェノールまたはドデシルフェノールのようなアルキルフェノール、エチレンオキサイド付加物のメタアクリレート、イソボルニルメタアクリレート、シクロヘキシルメタアクリレート、トリシクロデカンモノメチロールメタアクリレート、2ヒドロキシエチルメタアクリレート、2ヒドロキシプロピルメタアクリレート、3ヒドロキシプロピルメタアクリレート、2ヒドロキシブチルメタアクリレート、4ヒドロキシブチルメタアクリレート、ヒドロキシペンチルメタアクリレート、2ヒドロキシ3フェノキシプロピルメタアクリレート、2ヒドロキシ3ブトキシプロピルメタアクリレート、2ヒドロキシ3メトキシプロピルメタアクリレート、ジエチレングリコールモノメタアクリレート、トリエチレングリコールモノメタアクリレート、ポリエチレングリコールモノメタアクリレート、ジプロピレングリコールモノメタアクリレート、ポリプロピレングリコールモノメタアクリレート、グリセリンモノメタアクリレート、アクリオロキシエチルフタレート、2メタアクリロイロキシエチル2ヒドロキシエチルフタレート、2メタアクリロイロキシプロピルフタレート、βカルボキシエチルメタアクリレート、メタアクリル酸ダイマー、ωカルボキシポリカプロラクトンモノメタアクリレート、ジメチルアミノエチルメタアクリレート、ジエチルアミノエチルメタアクリレート、Nビニルピロリドン、Nビニルホルムアミド、メタアクリロイルモルフォリン等が例示される。さらに2官能モノマーとしてエチレングリコールジメタアクリレート、ジエチレングリコールジメタアクリレート、トリエチレングリコールジメタアクリレート、ポリエチレングリコールジメタアクリレート、プロピレングリコールジメタアクリレート、ジプロピレングリコールジメタアクリレート、トリプロピレングリコールジメタアクリレート、ポリプロピレングリコールジメタアクリレート、ブチレングリコールジメタアクリレート、ペンチルグリコールジメタアクリレート、ネオペンチルグリコールジメタアクリレート、ヒドロキシピバリルヒドロキシピバレートジメタアクリレート、ヒドロキシピバリルヒドロキシピバレートジカプロラクトネートジメタアクリレート、1,6ヘキサンジオールジメタアクリレート、1,2-ヘキサンジオールジメタアクリレート、1,5-ヘキサンジオールジメタアクリレート、2,5-ヘキサンジオールジメタアクリレート、1,7-ヘプタンジオールジメタアクリレート、1,8-オクタンジオールジメタアクリレート、1,2-オクタンジオールジメタアクリレート、1,9-ノナンジオールジメタアクリレート、1,2-デカンジオールジメタアクリレート、1,10-デカンジオールジメタアクリレート、1,2-デカンジオールジメタアクリレート、1,12-ドデカンジオールジメタアクリレート、1,2-ドデカンジオールジメタアクリレート、1,14-テトラデカンジオールジメタアクリレート、1,2-テトラデカンジオールジメタアクリレート、1,16-ヘキサデカンジオールジメタアクリレート、1,2-ヘキサデカンジオールジメタアクリレート、2-メチル-2,4-ペンタンジオールジメタアクリレート、3-メチル-1,5-ペンタンジオールジメタアクリレート、2-メチル-2-プロピル-1,3-プロパンジオールジメタアクリレート、2,4-ジメチル-2,4-ペンタンジオールジメタアクリレート、2,2-ジエチル-1,3-プロパンジオ-ルジメタアクリレート、2,2,4-トリメチル-1,3-ペンタンジオールジメタアクリレート、ジメチロールオクタンジメタアクリレート、2-エチル-1,3-ヘキサンジオールジメタアクリレート、2,5-ジメチル-2,5-ヘキサンジオールジメタアクリレート、2-メチル-1,8-オクタンジオールジメタアクリレート、2-ブチル-2-エチル-1,3-プロパンジオールジメタアクリレート、2,4-ジエチル-1,5-ペンタンジオールジメタアクリレート、1,2-ヘキサンジオールジメタアクリレート、1,5-ヘキサンジオールジメタアクリレート、2,5-ヘキサンジオールジメタアクリレート、1,7-ヘプタンジオールジメタアクリレート、1,8-オクタンジオールジメタアクリレート、1,2-オクタンジオールジメタアクリレート、1,9-ノナンジオールジメタアクリレート、1,2-デカンジオールジメタアクリレート、1,10-デカンジオールジメタアクリレート、1,2-デカンジオールジメタアクリレート、1,12-ドデカンジオールジメタアクリレート、1,2-ドデカンジオールジメタアクリレート、1,14-テトラデカンジオールジメタアクリレート、1,2-テトラデカンジオールジメタアクリレート、1,16-ヘキサデカンジオールジメタアクリレート、1,2-ヘキサデカンジオールジメタアクリレート、2-メチル-2,4-ペンタンジメタアクリレート、3-メチル-1,5-ペンタンジオールジメタアクリレート、2-メチル-2-プロピル-1,3-プロパンジオールジメタアクリレート、2,4-ジメチル-2,4-ペンタンジオールジメタアクリレート、2,2-ジエチル-1,3-プロパンジオ-ルジメタアクリレート、2,2,4-トリメチル-1,3-ペンタンジオールジメタアクリレート、ジメチロールオクタンジメタアクリレート、2-エチル-1,3-ヘキサンジオールジメタアクリレート、2,5-ジメチル-2,5-ヘキサンジオールジメタアクリレート、2-ブチル-2-エチル-1,3-プロパンジオールジメタアクリレート、2,4-ジエチル-1,5-ペンタンジオールジメタアクリレートトリシクロデカンジメチロールジメタアクリレート、トリシクロデカンジメチロールジカプロラクトネートジメタアクリレート、ビスフェノールAテトラエチレンオキサイド付加体ジメタアクリレート、ビスフェノールFテトラエチレンオキサイド付加体ジメタアクリレート、ビスフェノールSテトラエチレンオキサイド付加体ジメタアクリレート、水添加ビスフェノールAテトラエチレンオキサイド付加体ジメタアクリレート、水添加ビスフェノールFテトラエチレンオキサイド付加体ジメタアクリレート、水添加ビスフェノーAジメタアクリレート、水添加ビスフェノールFジメタアクリレート、ビスフェノールAテトラエチレンオキサイド付加体ジカプロラクトネートジメタアクリレート、ビスフェノールFテトラエチレンオキサイド付加体ジカプロラクトネートジメタアクリレート等が例示される。3官能モノマーとしてグリセリントリメタアクリレート、トリメチロールプロパントリメタアクリレート、トリメチロールプロパントリカプロラクトネートトリメタアクリレート、トリメチロールエタントリメタアクリレート、トリメチロールヘキサントリメタアクリレート、トリメチロールオクタントリメタアクリレート、ペンタエリスリトールトリメタアクリレート等が例示される。4官能以上のモノマーとしてペンタエリスリトールテトラメタアクリレート、ペンタエリスリトールテトラカプロラクトネートテトラメタアクリレート、ジグリセリンテトラメタアクリレート、ジトリメチロールプロパンテトラメタアクリレート、ジトリメチロールプロパンテトラカプロラクトネートテトラメタアクリレート、ジトリメチロールエタンテトラメタアクリレート、ジトリメチロールブタンテトラメタアクリレート、ジトリメチロールヘキサンテトラメタアクリレート、ジトリメチロールオクタンテトラメタアクリレート、ジペンタエリスリトールペンタメタアクリレート、ジペンタエリスリトールヘキサメタアクリレート、トリペンタエリスリトールヘキサメタアクリレート、トリペンタエリスリトールヘプタメタアクリレート、トリペンタエリスリトールオクタメタアクリレート、トリペンタエリスリトールポリアルキレンオキサイドヘプタメタアクリレート等が例示される。さらに、本発明のアクリル基を含有する化合物として脂肪族アルコール化合物のアルキレンオキサイド付加体メタアクリレートがある。脂肪族アルコール化合物のアルキレンオキサイド付加体メタアクリレートモノマーとして脂肪族アルコール化合物のモノまたはポリ1~20アルキレンC2~C20オキサイド付加体アルキレンオキサイドとして例えばエチレンオキサイド、プロピレンオキサイド、ブチレンオキサイド、ペンチレンオキサイド、ヘキシレンオキサイド他モノまたはポリ1~10メタアクリレートがある。1官能モノマーとして、カーボン数が2~20アルキレンオキサイド付加体メタアクリレート、例えばメタノールモノまたはポリ1~20アルキレンC2~C20オキサイド付加体アルキレンオキサイドとして例えばエチレンオキサイド、プロピレンオキサイド、ブチレンオキサイドメタアクリレート、エタノールモノまたはポリ1~20アルキレンC2~C20オキサイド付加体アルキレンオキサイドとして例えばエチレンオキサイド、プロピレンオキサイド、ブチレンオキサイドメタアクリレート、ブタノールモノまたはポリ1~20アルキレンC2~C20オキサイド付加体アルキレンオキサイドとして例えばエチレンオキサイド、プロピレンオキサイド、ブチレンオキサイドメタアクリレート、ヘキサノールモノまたはポリ1~20アルキレンC2~C20オキサイド付加体アルキレンオキサイドとして例えばエチレンオキサイド、プロピレンオキサイド、ブチレンオキサイドメタアクリレート、オクタノールモノまたはポリ1~20アルキレンC2~C20オキサイド付加体アルキレンオキサイドとして例えばエチレンオキサイド、プロピレンオキサイド、ブチレンオキサイドメタアクリレート、ドデカノールモノまたはポリ1~20アルキレンC2~C20オキサイド付加体アルキレンオキサイドとして例えばエチレンオキサイド、プロピレンオキサイド、ブチレンオキサイドメタアクリレート、ステアリルモノまたはポリ1~20アルキレンC2~C20オキサイド付加体アルキレンオキサイドとして例えばエチレンオキサイド、プロピレンオキサイドがある。さらにブチルフェノール、オクチルフェノールまたはノニルフェノールまたはドデシルフェノールのポリ1~20アルキレンC2~C20オキサイド付加体アルキレンオキサイドとして例えばエチレンオキサイド、プロピレンオキサイド、ブチレンオキサイドメタアクリレート等が例示される。さらに2官能モノマーとしてエチレングリコールモノまたはポリ1~20アルキレンC2~C20オキサイド付加体アルキレンオキサイドとして例えばエチレンオキサイド、プロピレンオキサイド、ブチレンオキサイドジメタアクリレート、ジエチレングリコールモノまたはポリ2~20アルキレンC2~C20オキサイド付加体アルキレンオキサイドとして例えばエチレンオキサイド、プロピレンオキサイド、ブチレンオキサイドジメタアクリレート、トリエチレングリコールポリ2~20アルキレンC2~C20オキサイド付加体アルキレンオキサイドとして例えばエチレンオキサイド、プロピレンオキサイド、ブチレンオキサイドジメタアクリレート、ポリエチレングリコールポリ2~20アルキレンC2~C20オキサイド付加体アルキレンオキサイドとして例えばエチレンオキサイド、プロピレンオキサイド、ブチレンオキサイドジメタアクリレート、プロピレングリコールポリ2~20アルキレンC2~C20オキサイド付加体アルキレンオキサイドとして例えばエチレンオキサイド、プロピレンオキサイド、ブチレンオキサイドジメタアクリレート、ジプロピレングリコールポリ2~20アルキレンC2~C20オキサイド付加体アルキレンオキサイドとして例えばエチレンオキサイド、プロピレンオキサイド、ブチレンオキサイドジメタアクリレート、トリプロピレングリコールポリ2~20アルキレンC2~C20オキサイド付加体アルキレンオキサイドとして例えばエチレンオキサイド、プロピレンオキサイド、ブチレンオキサイドジメタアクリレート、ポリプロピレングリコールポリ2~20アルキレンC2~C20オキサイド付加体アルキレンオキサイドとして例えばエチレンオキサイド、プロピレンオキサイド、ブチレンオキサイドジメタアクリレート、ブチレングリコールポリ2~20アルキレンC2~C20オキサイド付加体アルキレンオキサイドとして例えばエチレンオキサイド、プロピレンオキサイド、ブチレンオキサイドジメタアクリレート、ペンチルグリコールポリ2~20アルキレンC2~C20オキサイド付加体アルキレンオキサイドとして例えばエチレンオキサイド、プロピレンオキサイド、ブチレンオキサイドジメタネオペンチルグリコールポリ2~20例えばエチレンオキサイド、プロピレンオキサイド、ブチレンオキサイド等付加体ジメタアクリレート、ヒドロキシピバリルヒドロキシピバレートポリ2~20アルキレンC2~C20オキサイド付加体アルキレンオキサイドとして例えばエチレンオキサイド、プロピレンオキサイド、ブチレンオキサイドジメタアクリレート通称マンダ、ヒドロキシピバリルヒドロキシピバレートジカプロラクトネートポリ2~20アルキレンC2~C20オキサイド付加体アルキレンオキサイドとして例えばエチレンオキサイド、プロピレンオキサイド、ブチレンオキサイドジメタアクリレート、1,6ヘキサンジオールポリ2~20アルキレンC2~C20オキサイド付加体アルキレンオキサイドとして例えばエチレンオキサイド、プロピレンオキサイド、ブチレンオキサイドジメタアクリレート、1,6ヘキサンジオールポリ2~20アルキレンオキサイド付加体例えばエチレンオキサイド、プロピレンオキサイド、ブチレンオキサイド等ジメタアクリレート、1,2-ヘキサンジオールジメタアクリレート、1,5-ヘキサンジオールポリ2~20アルキレンC2~C20オキサイド付加体アルキレンオキサイドとして例えばエチレンオキサイド、プロピレンオキサイド、ブチレンオキサイドジメタアクリレート、2,5-ヘキサンジオールポリ2~20アルキレンC2~C20オキサイド付加体アルキレンオキサイドとして例えばエチレンオキサイド、プロピレンオキサイド、ブチレンオキサイドジメタアクリレート、1,7-ヘプタンジオールポリ2~20アルキレンC2~C20オキサイド付加体アルキレンオキサイドとして例えばエチレンオキサイド、プロピレンオキサイド、ブチレンオキサイドジメタアクリレート、1,8-オクタンジオールポリ2~20アルキレンC2~C20オキサイド付加体アルキレンオキサイドとして例えばエチレンオキサイド、プロピレンオキサイド、ブチレンオキサイドジメタアクリレート、1,2-オクタンジオールポリ2~20アルキレンC2~C20オキサイド付加体アルキレンオキサイドとして例えばエチレンオキサイド、プロピレンオキサイド、ブチレンオキサイドジメタアクリレートジメタアクリレート、1,9-ノナンジオールポリ2~20アルキレンC2~C20オキサイド付加体アルキレンオキサイドとして例えばエチレンオキサイド、プロピレンオキサイド、ブチレンオキサイドジメタアクリレート、1,2-デカンジオールポリ2~20アルキレンC2~C20オキサイド付加体アルキレンオキサイドとして例えばエチレンオキサイド、プロピレンオキサイド、ブチレンオキサイドジメタアクリレート、1,10-デカンジオールポリ2~20アルキレンC2~C20オキサイド付加体アルキレンオキサイドとして例えばエチレンオキサイド、プロピレンオキサイド、ブチレンオキサイドジメタアクリレート、1,2-デカンジオールポリ2~20アルキレンC2~C20オキサイド付加体アルキレンオキサイドとして例えばエチレンオキサイド、プロピレンオキサイド、ブチレンオキサイドジメタアクリレート、1,12-ドデカンジオールポリ2~20アルキレンC2~C20オキサイド付加体アルキレンオキサイドとして例えばエチレンオキサイド、プロピレンオキサイド、ブチレンオキサイドジメタアクリレート、1,2-ドデカンジオールモノまたはポリ1~20アルキレンC2~C20オキサイド付加体アルキレンオキサイドとして例えばエチレンオキサイド、プロピレンオキサイド、ブチレンオキサイドジメタアクリレート、1,14-テトラデカンジオールポリ2~20アルキレンC2~C20オキサイド付加体アルキレンオキサイドとして例えばエチレンオキサイド、プロピレンオキサイド、ブチレンオキサイドジメタアクリレート、1,2-テトラデカンジオールポリ2~20アルキレンC2~C20オキサイド付加体アルキレンオキサイドとして例えばエチレンオキサイド、プロピレンオキサイド、ブチレンオキサイドジメタアクリレート、1,16-ヘキサデカンジオールモノまたはポリ2~20アルキレンC2~C20オキサイド付加体アルキレンオキサイドとして例えばエチレンオキサイド、プロピレンオキサイド、ブチレンオキサイドジメタアクリレート、1,2-ヘキサデカンジオールポリ2~20アルキレンC2~C20オキサイド付加体アルキレンオキサイドとして例えばエチレンオキサイド、プロピレンオキサイド、ブチレンオキサイドジメタアクリレート、2-メチル-2,4-ペンタンジオールポリ2~20アルキレンC2~C20オキサイド付加体アルキレンオキサイドとして例えばエチレンオキサイド、プロピレンオキサイド、ブチレンオキサイドジメタアクリレート、3-メチル-1,5-ペンタンジオールポリ2~20アルキレンC2~C20オキサイド付加体アルキレンオキサイドとして例えばエチレンオキサイド、プロピレンオキサイド、ブチレンオキサイドジメタアクリレート、2-メチル-2-プロピル-1,3-プロパンジオールポリ2~20アルキレンC2~C20オキサイド付加体アルキレンオキサイドとして例えばエチレンオキサイド、プロピレンオキサイド、ブチレンオキサイドジメタアクリレート、2,4-ジメチル-2,4-ペンタンジオールポリ2~20アルキレンC2~C20オキサイド付加体アルキレンオキサイドとして例えばエチレンオキサイド、プロピレンオキサイド、ブチレンオキサイドジメタアクリレート、2,2-ジエチル-1,3-プロパンジオ-ルモノまたはポリ2~20アルキレンC2~C20オキサイド付加体アルキレンオキサイドとして例えばエチレンオキサイド、プロピレンオキサイド、ブチレンオキサイドジメタアクリレート、2,2,4-トリメチル-1,3-ペンタンジオールモノまたはポリ2~20アルキレンC2~C20オキサイド付加体アルキレンオキサイドとして例えばエチレンオキサイド、プロピレンオキサイド、ブチレンオキサイドジメタアクリレート、ジメチロールオクタンポリ2~20アルキレンC2~C20オキサイド付加体アルキレンオキサイドとして例えばエチレンオキサイド、プロピレンオキサイド、ブチレンオキサイドジメタアクリレート、2-エチル-1,3-ヘキサンジオールポリ2~20アルキレンC2~C20オキサイド付加体アルキレンオキサイドとして例えばエチレンオキサイド、プロピレンオキサイド、ブチレンオキサイドジメタアクリレート、2,5-ジメチル-2,5-ヘキサンジオールポリ2~20アルキレンC2~C20オキサイド付加体アルキレンオキサイドとして例えばエチレンオキサイド、プロピレンオキサイド、ブチレンオキサイドジメタアクリレート、2-メチル-1,8-オクタンジオールポリ2~20アルキレンC2~C20オキサイド付加体アルキレンオキサイドとして例えばエチレンオキサイド、プロピレンオキサイド、ブチレンオキサイドジメタアクリレート、2-ブチル-2-エチル-1,3-プロパンジオールポリ2~20アルキレンC2~C20オキサイド付加体アルキレンオキサイドとして例えばエチレンオキサイド、プロピレンオキサイド、ブチレンオキサイドジメタアクリレート、2,4-ジエチル-1,5-ペンタンジオールポリ2~20アルキレンC2~C20オキサイド付加体アルキレンオキサイドとして例えばエチレンオキサイド、プロピレンオキサイド、ブチレンオキサイドジメタアクリレートが例示される。3官能モノマーとしてグリセリンポリ2~20アルキレンC2~C20オキサイド付加体アルキレンオキサイドとして例えばエチレンオキサイド、プロピレンオキサイド、ブチレンオキサイドトリメタアクリレート、トリメチロールプロパンポリ2~20アルキレンC2~C20オキサイド付加体アルキレンオキサイドとして例えばエチレンオキサイド、プロピレンオキサイド、ブチレンオキサイドトリメタアクリレート、トリメチロールエタンポリ2~20アルキレンC2~C20オキサイド付加体アルキレンオキサイドとして例えばエチレンオキサイド、プロピレンオキサイド、ブチレンオキサイドトリメタアクリレート、トリメチロールヘキサンポリ2~20アルキレンC2~C20オキサイド付加体アルキレンオキサイドとして例えばエチレンオキサイド、プロピレンオキサイド、ブチレンオキサイドトリメタアクリレート、トリメチロールオクタンポリ2~20アルキレンC2~C20オキサイド付加体アルキレンオキサイドとして例えばエチレンオキサイド、プロピレンオキサイド、ブチレンオキサイドトリメタアクリレート、トリメチロールオクタンポリ3~20アルキレンC2~C20オキサイド付加体アルキレンオキサイドとして例えばエチレンオキサイド、プロピレンオキサイド、ブチレンオキサイドトリメタアクリレート、ペンタエリスリトールポリ2~20アルキレンC2~C20オキサイド付加体アルキレンオキサイドとして例えばエチレンオキサイド、プロピレンオキサイド、ブチレンオキサイドトリメタアクリレート等が例示される。4官能以上のモノマーとしてペンタエリスリトールポリ2~20アルキレンC2~C20オキサイド付加体アルキレンオキサイドとして例えばエチレンオキサイド、プロピレンオキサイド、ブチレンオキサイドテトラメタアクリレート、ジトリメチロールプロパンポリ2~20アルキレンC2~C20オキサイド付加体アルキレンオキサイドとして例えばエチレンオキサイド、プロピレンオキサイド、ブチレンオキサイドテトラメタアクリレート、ジトリメチロールプロパンポリ2~20アルキレンオキサイド例えばエチレンオキサイド、プロピレンオキサイド、ブチレンオキサイド等テトラメタアクリレート、ジトリメチロールプロパンテトラカプロラクトネート、テトラメタアクリレート、ジトリメチロールエタンポリ2~20アルキレンC2~C20オキサイド付加体アルキレンオキサイドとして例えばエチレンオキサイド、プロピレンオキサイド、ブチレンオキサイドテトラメタアクリレート、ジトリメチロールエタンポリ2~20アルキレンオキサイド例えばエチレンオキサイド、プロピレンオキサイド、ブチレンオキサイド等テトラメタアクリレート、ジトリメチロールブタンポリ2~20アルキレンオキサイド例えばエチレンオキサイド、プロピレンオキサイド、ブチレンオキサイド等テトラメタアクリレート、ジトリメチロールヘキサンポリ2~20アルキレンC2~C20オキサイド付加体アルキレンオキサイドとして例えばエチレンオキサイド、プロピレンオキサイド、ブチレンオキサイドテトラメタアクリレート、ジトリメチロールヘキサンポリ2~20アルキレンオキサイド例えばエチレンオキサイド、プロピレンオキサイド、ブチレンオキサイド等テトラメタアクリレート、ジトリメチロールオクタン2~20アルキレンC2~C20オキサイド付加体アルキレンオキサイドとして例えばエチレンオキサイド、プロピレンオキサイド、ブチレンオキサイドテトラメタアクリレート、ジトリメチロールオクタンポリ4~200アルキレンオキサイド例えばエチレンオキサイド、プロピレンオキサイド、ブチレンオキサイド等テトラメタアクリレート、ジペンタエリスリトールポリ5~20アルキレンC2~C20オキサイド付加体アルキレンオキサイドとして例えばエチレンオキサイド、プロピレンオキサイド、ブチレンオキサイドペンタメタアクリレート、ジペンタエリスリトールポリ2~20アルキレンC2~C20オキサイド付加体アルキレンオキサイドとして例えばエチレンオキサイド、プロピレンオキサイド、ブチレンオキサイドヘキサメタアクリレート、プロピレンオキサイド、ブチレンオキサイド等ヘキサメタアクリレート、ジペンタエリスリトールヘキサカプロラクトネートポリ2~20アルキレンC2~C20オキサイド付加体アルキレンオキサイドとして例えばエチレンオキサイド、プロピレンオキサイド、ブチレンオキサイドヘキサメタアクリレート、トリペンタエリスリトールポリ2~20アルキレンC2~C20オキサイド付加体アルキレンオキサイドとして例えばエチレンオキサイド、プロピレンオキサイド、ブチレンオキサイドヘプタメタアクリレート、トリペンタエリスリトールポリ2~20アルキレンC2~C20オキサイド付加体アルキレンオキサイドとして例えばエチレンオキサイド、プロピレンオキサイド、ブチレンオキサイドオクタメタアクリレート、トリペンタエリスリトールポリ2~20アルキレンC2~C20オキサイド付加体アルキレンオキサイドとして例えばエチレンオキサイド、プロピレンオキサイド、ブチレンオキサイドヘキサメタアクリレート、トリペンタエリスリトールポリアルキレンオキサイドヘプタメタアクリレート、トリペンタエリスリトールポリ2~20アルキレンC2~C20オキサイド付加体アルキレンオキサイドとして例えばエチレンオキサイド、プロピレンオキサイド、ブチレンオキサイドオクタメタアクリレート等が例示されるがこれに限るものではない。さらに、本発明においてアクリレート基を含有する化合物として、活性エネルギー線硬化性のアクリル系オリゴマー、ウレタンメタアクリレート、エポキシメタアクリレート、ポリエステルメタアクリレートを適宜使用できる。このオリゴマーの1例としては、ポリオール、多塩基酸およびメタアクリル酸のエステル化物、さらにはエポキシアクリレート等が例示される。上記ポリオールとしてはエチレングリコール、グリセリン、トリメチロールプロパン、ペンタエリスリトールなど、多塩基酸としては無水フタル酸、イソフタル酸、無水琥珀酸、無水マレイン酸、アジピン酸、セバシン酸などが使用される。ポリオール、多塩基酸およびメタアクリル酸のエステル反応は常法により行われる。ウレタンメタアクリレートとしては、一般的な芳香族系或いは脂肪族系のウレタンメタアクリレートが上げられる。一例を挙げると、トリレンジイソシアネート、ヘキサメチレンジイソシアネート、イソフォロンジイソシアネート等のメタアクリレート等が挙げられる。エポキシメタアクリレートとしては一般的な芳香族系或いは脂肪族系のエポキシメタアクリレートが挙げられる。一例を挙げると、ビスフェノールAエポキシ、ビスフェノールFエポキシ、ノボラックエポキシ、リン酸系エポキシ等のメタアクリレートが挙げられる。ポリエステルメタアクリレートとしては一般的なポリエステルメタアクリレートの他、脂肪酸変性タイプ、塩素化ポリエステル等が挙げられる。さらに、該印刷インキには、必要に応じてその他の添加剤を使用することが可能である。例えば、インキの保存安定性を付与する添加剤としては、アルキルフェノール、ハイドロキノン、カテコール、レゾルシン、p-メトキシフェノール、t-ブチルカテコール、t-ブチルハイドロキノン、ピロガロール、1,1-ピクリルヒドラジル、フェノチアジン、p-ベンゾキノン、ニトロソベンゼン、2,5-ジ-t-ブチル-p-ベンゾキノン、ジチオベンゾイルジスルフィド、ピクリン酸、クペロン、アルミニウム-N-ニトロソフェニルヒドロキシルアミン、トリ-p-ニトロフェニルメチル、N-3-オキシアニリノ-1,3-ジメチルブチリデンアニリンオキシド、ジブチルクレゾール、シクロヘキサノンオキシムクレゾール、グアヤコール、o-イソプロピルフェノール、ブチラルドキシム、メチルエチルケトキシム、シクロヘキサノンオキシム等の重合禁止剤が例示される。その他、要求性能に応じて、紫外線吸収剤、赤外線吸収剤、抗菌剤等の添加剤を添加することができる。次に、本発明における印刷インキ組成物としての使用形態について説明する。本発明における活性エネルギー線硬化性組成物は、通常平版印刷インキとしての形態において使用されることが多いが、平版印刷インキとして用いられる場合、一般的には、顔料10~30重量、樹脂5~50重量、アクリル基を含有する化合物20~70重量、ラジカル重合禁止剤0.01~1重量、活性エネルギー線用光開始剤およびまたは増感剤1~20重量、その他添加剤0~10重量からなる組成にて使用される。また、アクリル系樹脂は常温で固体の為、アクリル系モノマーもしくはオリゴマーに溶解し、ラジカル重合禁止剤を添加し調整した樹脂ワニスとして使用される。樹脂ワニスの粘度は印刷ンキ組成物を作製し易い粘度100~300Pas/25°Cにする為、樹脂20~50重量部、アクリル系モノマーおよびオリゴマー80~50重量部、ラジカル重合禁止剤0.01~1重量部を仕込み、温度80~120°C、空気気流下で30分~1時間で熱溶解される。したがって、本発明の活性エネルギー線硬化型墨インキの組成としては、インキ全量に対して1カーボンブラック5~30重量2α-ジメチルアミノアルキルフェノン化合物0.1~20重量3α-モルフォリノアルキルフェノン化合物0.1~20重量4チオキサントン化合物0.1~20重量5第三級アミン化合物0.1~10重量6モノマーメタアクリル基を含有する化合物20~70重量7樹脂5~30重量8カーボンブラック以外の顔料0~10重量9その他添加剤0~10重量などが好ましい組成として挙げられるが、この範囲に限定されるわけではない。印刷インキの製造は、従来の紫外線硬化型墨インキと同様の方法によって行えばよく、例えば、常温から100°Cの間で、前記顔料、樹脂、アクリル系モノマーもしくはオリゴマー、重合禁止剤、開始剤およびアミン化合物等の増感剤、その他添加剤などインキ組成物成分を、ニーダー、三本ロール、アトライター、サンドミル、ゲートミキサーなどの練肉、混合、調整機を用いて製造される。以下、実施例によって本発明を具体的に説明する。本発明中、特に断らない限り、部は重量部を、は重量を表す。本発明に使用したカーボンブラックCBの性状比較表を表1に示す活性エネルギー線硬化型墨インキを製造するに先立ち、ワニスを製造した。ワニスは、ジアリルフタレート樹脂/ジペンタエリスリトールヘキサアクリレート/ハイドロキノンを35/65/0.1の比率で仕込み、空気気流下、100°Cで熱溶解させて製造した。さらに、表2の組成部に従って、実施例1~2および比較例1~4のインキを三本ロールミルにて練肉することによって、各種の活性エネルギー線硬化型墨インキを得た。得られた活性エネルギー線硬化型墨インキを、PEコート紙に0.2cc/1000cm2展色させ、表面硬化性、および耐スクラッチ性について評価した。その結果をあわせて表2に示す。なお、RIテスターとは、紙やフィルムにインキを展色させる試験機であり、インキの転移量や印圧を調整することができる。<表面硬化性の評価>メタルハライドランプアイグラフィックス株製あるいは高圧水銀ランプアイグラフィックス株製照射装置を使用し、コンベア速度m/分を変化させながら、紫外線を照射し、表面を指で触ってタックの有無を確認し、タックが無い最速のコンベア速度を表面硬化性とし、下記評価基準に基づいて評価を行った。ここで、コンベア速度の速いもの、すなわち、照射光量が少ないものほど表面硬化性が良好なるものであると判断できる。評価基準○:100m/分以上×:100m/分未満<耐スクラッチ性の評価>表面硬化性と同様に、メタルハライドランプアイグラフィックス株製あるいは高圧水銀ランプアイグラフィックス株製照射装置を使用し、コンベア速度m/分を変化させながら、紫外線を照射させ、綿布でのこすりで評価した。表面こすれ落ちのない最速のコンベア速度を耐スクラッチ性とし、下記評価基準に基づいて評価を行った。ここで、コンベア速度の速いもの、すなわち、照射光量が少ないものほど耐スクラッチ性が良好なるものであると判断できる。評価基準○:100m/分以上×:100m/分未満表2の結果より本発明の実施例によれば、メタルハライドランプあるいは高圧水銀ランプによる紫外線照射に対し、光重合性に優れ表面硬化性、実用に向いている耐傷付きの代用試験である耐スクラッチ性に優れた活性エネルギー線硬化型墨インキを得ることができることが分った。"